(57)【要約】本発明においては、染色された人間の毛髪のための色保護剤組成物、及びそれを求める方法が提供される。【選択図】なし【特許請求の範囲】
【請求項１】
染色された人間の毛髪における毛髪の色を保持する方法であって、１５０ＭＰａより高いヤング率、約１５％〜約３００％の破断伸び、及び１０％未満の吸水率を有するカチオン性ポリウレタンを含む組成物を前記毛髪に適用することを含む上記方法。
【請求項２】
前記カチオン性ポリウレタンが、式：［Ｗ、Ｖ、Ｙ、及びＺ］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｘは、中和イオンであり；
Ｗの分子量は約１，０００ｇ／モルであり：
Ｖ：Ｗのモル比は１：０．１８〜約１：０．３２であり；
Ｖ：Ｙのモル比は１：０．２４〜約１：０．７２であり；そして
Ｖ：Ｚのモル比は１：０．０８〜約１：０．４７である）
の塩である、請求項１に記載の方法。
【請求項３】
前記カチオン性ポリウレタンが、式：［Ｗ、Ｖ、Ｙ、及びＺ］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｘは中和イオンであり；
Ｗの分子量は約２，０００ｇ／モルであり；
Ｖ：Ｗのモル比は１：０．０８〜約１：０．１８であり；
Ｖ：Ｙのモル比は１：０．３６〜約１：０．８２であり；そして
Ｖ：Ｚのモル比は１：０．０８〜約１：０．４９である）
の塩である、請求項１に記載の方法。
【請求項４】
前記カチオン性ポリウレタンが、式：［Ｗ、Ｖ、Ｙ、及びＺ］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｘは中和イオンであり；
Ｗの分子量は約３，０００ｇ／モルであり；
Ｖ：Ｗのモル比は１：０．０５〜約１：０．１３であり；
Ｖ：Ｙのモル比は１：０．４〜約１：０．８５であり；そして
Ｖ：Ｚのモル比は１：０．０８〜約１：０．４９である）
の塩である、請求項１に記載の方法。
【請求項５】
前記カチオン性ポリウレタンが、式：［Ｗ、Ｖ、Ｙ、Ｚ、及びＺ１］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｚ１はエトキシル化ポリオールモノマーから形成される生成物であり；
Ｘは中和イオンであり；
Ｗの分子量は約１，０００ｇ／モルであり；
Ｖ：Ｗのモル比は１：０．１９〜約１：０．３３であり；
Ｖ：Ｙのモル比は１：０．１９〜約１：０．７であり；
Ｖ：Ｚのモル比は１：０．０８〜約１：０．４９であり；そして
Ｖ：Ｚ１のモル比は１：０〜約１：０．０３である）
の塩である、請求項１に記載の方法。
【請求項６】
前記カチオン性ポリウレタンが、式：［Ｗ、Ｖ、Ｙ、Ｚ、及びＺ１］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｚ１はエトキシル化ポリオールモノマーから形成される生成物であり；
Ｘは中和イオンであり；
Ｗの分子量は約２，０００ｇ／モルであり；
Ｖ：Ｗのモル比は１：０．０９〜約１：０．１８であり；
Ｖ：Ｙのモル比は１：０．３１〜約１：０．８であり；
Ｖ：Ｚのモル比は１：０．０９〜約１：０．５１であり；そして
Ｖ：Ｚ１のモル比は１：０〜約１：０．０３である）
の塩である、請求項１に記載の方法。
【請求項７】
前記カチオン性ポリウレタンが、式：［Ｗ、Ｖ、Ｙ、Ｚ、及びＺ１］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｚ１はエトキシル化ポリオールモノマーから形成される生成物であり；
Ｘは中和イオンであり；
Ｗの分子量は約３，０００ｇ／モルであり；
Ｖ：Ｗのモル比は１：０．０５〜約１：０．１３であり；
Ｖ：Ｙのモル比は１：０．３６〜約１：０．８３であり；
Ｖ：Ｚのモル比は１：０．０９〜約１：０．５２であり；そして
Ｖ：Ｚ１のモル比は１：０〜約１：０．０３である）
の塩である、請求項１に記載の方法。
【請求項８】
前記カチオン性ポリウレタンが、式：［Ｗ、Ｖ、Ｙ、Ｚ、及びＺ２］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｚ２はヒドロキシル化アルキル酸モノマーから形成される生成物であり；
Ｘは中和イオンであり；
Ｗの分子量は約１，０００ｇ／モルであり；
Ｖ：Ｗのモル比は１：０．１９〜約１：０．３３であり；
Ｖ：Ｙのモル比は１：０．１４〜約１：０．４４であり；
Ｖ：Ｚのモル比は１：０．０８〜約１：０．４７であり；そして
Ｖ：Ｚ２のモル比は１：０．０５〜約１：０．３３である）
の塩である、請求項１に記載の方法。
【請求項９】
前記カチオン性ポリウレタンが、式：［Ｗ、Ｖ、Ｙ、Ｚ、及びＺ２］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｚ２はヒドロキシル化アルキル酸モノマーから形成される生成物であり；
Ｘは中和イオンであり；
Ｗの分子量は約２，０００ｇ／モルであり；
Ｖ：Ｗのモル比は１：０．０９〜約１：０．１８であり；
Ｖ：Ｙのモル比は、１：０．２６〜約１：０．５３であり；
Ｖ：Ｚのモル比は１：０．０９〜約１：０．４９であり；そして
Ｖ：Ｚ２のモル比は１：０．０５〜約１：０．３５である）
の塩である、請求項１に記載の方法。
【請求項１０】
前記カチオン性ポリウレタンが、式：［Ｗ、Ｖ、Ｙ、Ｚ、及びＺ２］Ｘ−
（式中、
Ｗはポリカーボネートポリオールモノマーから形成される生成物であり；
Ｖはポリイソシアネートモノマーから形成される生成物であり；
ＹはＣ１−８アルキルジオールモノマーから形成される生成物であり；
ＺはＣ１−８アミノアルキルジオールモノマーから形成される生成物であり；
Ｚ２はヒドロキシル化アルキル酸モノマーから形成される生成物であり；
Ｘは中和イオンであり；
Ｗの分子量は約３，０００ｇ／モルであり；
Ｖ：Ｗのモル比は、１：０．０５〜約１：０．１３であり；
Ｖ：Ｙのモル比は１：０．３〜約１：０．５６であり；
Ｖ：Ｚのモル比は１：０．０９〜約１：０．５であり；そして
Ｖ：Ｚ２のモル比は１：０．０５〜約１：０．３５である）
の塩である、請求項１に記載の方法。
【請求項１１】
Ｖがイソホロンジイソシアネートモノマーから形成される生成物であり；
Ｙが１，４−ブタンジオールモノマーから形成される生成物であり；そして
Ｚが３−（ジメチルアミノ）−１，２−プロパンジオールモノマーから形成される生成物である、請求項２〜１０のいずれかに記載の方法。
【請求項１２】
前記カチオン性ポリウレタンが、式：
【化１】
2020533359.tif 000012
【化２】
2020533359.tif 000013
又は
【化３】
2020533359.tif 000014
（式中、ｎは６〜２１であり、ｍは１９〜３１である）
の塩である、請求項１に記載の方法。
【請求項１３】
前記カチオン性ポリウレタンが、ＰＵ−３６３、ＰＵ−３９９、ＰＵ−４００、ＰＵ−３７７、ＰＵ−４０４、ＰＵ−３７８、ＰＵ−３８３、ＰＵ−３９８、ＰＵ−４０１、ＰＵ−４０２、ＰＵ−４０３、ＰＵ−３８５、ＰＵ−３７６、ＰＵ−４０８、ＰＵ−４０９、ＰＵ−３９６、ＰＵ−４１３、ＰＵ−４１４、ＰＵ−３６２、及びＰＵ−３７２から選択される、請求項１に記載の方法。
【請求項１４】
前記カチオン性ポリウレタンが、ＰＵ−３６２、ＰＵ−３７６、ＰＵ−３７７、ＰＵ−３７８、及びＰＵ−４０４から選択される、請求項１に記載の方法。
【請求項１５】
前記カチオン性ポリウレタンが、ＰＵ−３６３、ＰＵ−３７７、及びＰＵ−３７８から選択される、請求項１に記載の方法。
【請求項１６】
前記カチオン性ポリウレタンが水中に分散されている、請求項１〜１５のいずれかに記載の方法。
【請求項１７】
前記カチオン性ポリウレタンが粒子の形態である、請求項１〜１６のいずれかに記載の組成物。
【請求項１８】
前記カチオン性ポリウレタンが、約２０〜約８０ｎｍの平均粒径を有する均一な粒子を含む、請求項１〜１７のいずれかに記載の方法。
【請求項１９】
前記カチオン性ポリウレタンが、約１００〜約３００ｎｍの平均粒径を有する二峰性又は多峰性の粒子を含む、請求項１〜１８のいずれかに記載の方法。
【請求項２０】
前記カチオン性ポリウレタンが、前記組成物の総重量を基準として２５％〜３５％の量で存在する、請求項１〜１９のいずれかに記載の方法。
【請求項２１】
前記組成物が中和剤を更に含む、請求項１〜１９のいずれかに記載の方法。
【請求項２２】
前記中和剤が酸中和剤である、請求項２１に記載の方法。
【請求項２３】
前記中和剤が乳酸である、請求項２２に記載の方法。
【請求項２４】
前記中和剤：Ｃ１−８アミノアルキルジオールモノマーの比が約０．８〜約１．２である、請求項２１〜２３のいずれかに記載の方法。
【請求項２５】
前記組成物がオイルを更に含む、請求項１〜２３のいずれかに記載の方法。
【請求項２６】
前記オイルが、鉱油、動物油、植物油、又は合成油から選択される、請求項２５のいずれかに記載の方法。
【請求項２７】
前記オイルがリノール酸又は複数の脂肪酸の混合物である、請求項２５又は２６に記載の方法。
【請求項２８】
前記オイルが、前記組成物の総重量を基準として約０．２〜約１．６５％の範囲の量で存在する、請求項２５〜２７のいずれかに記載の方法。
【請求項２９】
前記オイルが、前記組成物の総重量を基準として約０．２〜約０．２５％の量で存在する、請求項２５〜２８のいずれかに記載の方法。
【請求項３０】
前記組成物を、前記毛髪を染色する前、染色する間、又は染色した後に適用する、請求項１〜２９のいずれかに記載の方法。
【請求項３１】
前記組成物を、前記毛髪を染色した後に適用する、請求項１〜３０のいずれかに記載の方法。
【請求項３２】
前記組成物を、水を用いて毛髪に適用する、請求項１〜３１のいずれかに記載の方法。
【請求項３３】
化粧品組成物の色保持性を求める方法であって、前記化粧品組成物及び少なくとも1種類のカラー染料を含む溶液に対して透析を行う工程；及び一定時間にわたって色損失を定量的に評価する工程；を含む上記方法。
【発明の詳細な説明】
【技術分野】
【０００１】
[0001]本出願は、２０１８年４月１０日に出願された米国仮出願第６２／６５５，２７５号、及び２０１７年９月１３日に出願された米国仮出願第６２／５５７，８２５号（これらの各々の内容全体は参照により本明細書に組み込まれる）に対する優先権を主張する。
【背景技術】
【０００２】
[0002]長時間の高価な着色時間の後においても、彼らの毛髪を染色する消費者は、毛髪染料のかなりの部分が最初の数回の洗浄の間に失われると報告している。最も一般的な市販の毛髪染料は、毛髪の膨潤及び染料沈着のプロセスによって毛髪繊維内に沈着される大きな発色団（染料分子）から構成される。これらの発色団は、毛髪自体に共有結合していないので、それらは通常は日常の洗浄及びコンディショニングの間に毛髪から浸出する。これは消費者にとって厄介であり、美容院への日常的な訪問、及び化学物質（その幾つかは毛髪に永久的な損傷を引き起こし、環境に害を及ぼす可能性がある）の徹底的な使用を必要とする。毛髪を染色するためのより魅力的で環境により優しい方法の探求が続けられているが、色損失の量を減少させることができ、それによって美容院への訪問がより少なくなり、有害な化学物質の使用が減少する配合物に対する必要性が依然として存在する。
【発明の概要】
【０００３】
[0003]本発明においては、特定のカチオン性ポリウレタンベースの組成物を適用することを含む毛髪中のカラー染料を保持する方法が提供される。例えば、図２ａ及び２ｂは、本発明のカチオン性ポリウレタンを含む洗浄溶液が、市販の色保護剤樹脂と比較した場合に最小の染料損失を与えることを示す。
【０００４】
[0004]また、本発明においては、透析技術を使用することによって化粧品組成物の色保持能力を求めて評価する方法も提供される。
【図面の簡単な説明】
【０００５】
【図１−１】[0005]図１ａは、毛髪染料の色損失を模倣する透析実験であり、透析チューブから浸出した染料を含むリザーバー試料は、０．８重量％のカチオン性ＷＢＰＵ溶液中に毛髪染料を含む透析チューブを浸漬した場合（左側）には、Merquat（登録商標）2003PR(ポリクオタニウム−５３、Lubrizol Advanced Materials)及びMerquat（登録商標）100(ポリクオタニウム−６、Lubrizol Advanced Materials）の０．８重量％溶液中に毛髪染料を浸漬した場合（右側）と比較して、チューブからの染料損失がより少なくなることを示す。図１ｂは比色法を用いた色損失の定量であり、０．８重量％のカチオン性ＷＢＰＵのリザーバー中に浸漬した場合には、０．８重量％のMerquat（登録商標）2003PR及びMerquat（登録商標）100のリザーバー中に浸漬した場合に対して、透析チューブからの色損失がより少ないことを示す。図１ｃは毛髪染料の色損失を模倣する透析実験であり、透析チューブから浸出した染料を含むリザーバー試料は、５重量％のカチオン性ＷＢＰＵ溶液中に毛髪染料を含む透析チューブを浸漬した場合には、N-Durhance（登録商標）A-1000（ポリアクリルアミドプロピルトリモニウムクロリド、Ashland）の５重量％溶液中に毛髪染料を浸漬した場合と比較して、チューブからの染料損失がより少なくなることを示す。図１ｄは比色法を用いた色損失の定量であり、５重量％のカチオン性ＷＢＰＵのリザーバー中に浸漬した場合には、N-Durhance（登録商標）A-1000の５重量％のリザーバー中に浸漬した場合に対して、透析チューブからの色損失がより少ないことを示す。
【図１−２】図１ｅは毛髪染料の色損失を模倣する透析実験であり、透析チューブから浸出した染料を含むコンディショナーのリザーバー試料は、０．３重量％のカチオン性ＷＢＰＵを含むコンディショナー中に毛髪染料を含む透析チューブを浸漬した場合には、市販のコンディショナー中に毛髪染料を浸漬した場合と比較して、チューブからの染料損失がより少なくなることを示す。図１ｆは比色法（全彩度変化（ΔＣ））を用いた色損失の定量であり、０．３重量％カチオン性ＷＢＰＵリザーバーを含むコンディショナー中に浸漬した場合には、ブランクコンディショナーまたは市販のコンディショナーを含むリザーバー中に浸漬した場合に対して、透析チューブからの色損失がより少ないことを示す。図１ｇは比色法（赤色の全変化（Δａ））を用いた色損失の定量であり、０．３重量％カチオン性ＷＢＰＵリザーバーを含むコンディショナー中に浸漬した場合には、ブランクコンディショナーまたは市販のコンディショナーを含むリザーバー中に浸漬した場合に対して、透析チューブからの色損失が少ないことを示す。
【図２】[0006]図２ａは、本発明のカチオン性ポリウレタンで処理し、水中に２０回浸漬した毛束からの色損失（左側）、及び市販の色保護剤ポリマーのMerquat（登録商標）2003PR及びMerquat（登録商標）100からの色損失（右側）を示す。毛髪を水中に浸漬する前にカチオン性ＷＢＰＵで処理した場合には、Merquat（登録商標）混合物で処理した場合よりも有意に少ない色損失がある。図２ｂは、本発明のカチオン性ポリウレタンで処理し、マイルドなラウレス硫酸ナトリウム（界面活性剤）溶液中に１５回浸漬した毛髪からの色損失（左側）、及びマイルドなラウレス硫酸ナトリウム（界面活性剤）溶液中に１５回浸漬した場合の市販の色保護剤ポリマーのN-Durhance（登録商標）A-1000からの色損失（右側）を示す。界面活性剤溶液中に浸漬する前に毛髪をカチオン性ＷＢＰＵで処理した場合には、有意に少ない色損失がある。
【図３】[0007]図３は、毛髪を新たに染色した消費者が、彼らの頭部の一方の側に本発明のカチオン性ポリウレタンを含む配合物を用いる長時間の洗浄及びコンディショニングを受け、頭部の他方の側に本発明のカチオン性ポリウレタンを有さない配合物を用いる長時間の洗浄及びコンディショニングを受けたin vivo実験からの色損失データを示す。比色データは、ΔＥによって示されるように、カチオン性ＷＢＰＵを含む処理を使用した場合には、１１日間の洗浄にわたって色損失が減少することを示す。訓練された官能評価者によるブラインドテストでは、カチオン性ＷＢＰＵを含む処理を使用した場合に、不利な視覚的又は官能的効果が観察されなかったと決定された。
【発明を実施するための形態】
【０００６】
１．定義：
[0008]カチオン性ポリウレタン及び他の成分「から実質的に構成される」本明細書に記載される組成物、プロセス、又は方法は、示されるカチオン性ポリウレタンが、示される組成物、プロセス、又は方法において存在する唯一のポリウレタンであることを意味する。而して、「から実質的に構成される」又は「から実質的に構成」は、追加のポリウレタンを含めることを除いてすべての用語について開放型であり、即ち示されるカチオン性ポリウレタンのみが存在する。
【０００７】
[0009]カチオン性ポリウレタン及び他の成分「から構成される」本明細書に記載される組成物、プロセス、又は方法は、示される成分のみが存在することを意味する。言い換えれば、「から構成される」は、特定されていない要素、工程、又は成分を排除する。「から構成される」及び「から構成」は互換的に使用される。
【０００８】
[0010]「含む」は包含的又は開放型であり、追加の示されていない構成要素又は方法工程を排除しない。
[0011]本明細書で使用される「カチオン性ポリウレタン」とは、カルバメート（ウレタン）基を含み、ｐＨ≦７において全体で正味の正電荷を有する熱可塑性ポリマーを指す。幾つかの形態において、本明細書中に記載されるカチオン性ポリウレタンは、約３．７〜約６．５、約３．７〜約６．０、又は約３．７〜約５．５のｐＨにおいて、全体で正味の正電荷を有する。特に明記しない限り、カチオン性ポリウレタンは、本明細書中で使用される場合、両性／カチオン性ポリウレタンを含む。しかしながら、一形態においては、カチオン性ポリウレタンは両性／カチオン性ポリウレタンを包含しない。
【０００９】
[0012]本明細書で使用される「両性ポリウレタン」とは、カルバメート（ウレタン）基を含み、中和方法によってカチオン性又はアニオン性ポリウレタンの両方として作用し得る熱可塑性ポリマーを指す。「両性／カチオン性ポリウレタン」とは、記載された両性種が、酸、例えば乳酸で中和した際にカチオン性ポリウレタンとして作用するものであることを意味する。
【００１０】
[0013]「ヤング率（又は弾性率、引張弾性率）」は、固体ポリマーフィルムの固さの尺度である。ヤング率Ｅは、応力−歪み曲線の弾性（初期、線形）部分において引張応力を伸長歪みで割ることによって計算することができる。カチオン性ポリウレタンのヤング率は、機械特性を測定するために規定されたプロトコルによって求めることができ、ＡＳＴＭ−Ｄ６３８、ＡＳＴＭ−Ｄ４１２、下記の実施例２に記載の試験ガイドラインに準拠して求められる。
【００１１】
[0014]「破断伸び（破断歪み、極限伸びとしても知られる）」は、固体ポリマーフィルムの破断後の変化した長さと初期長さとの間の比である。カチオン性ポリウレタンの破断伸びは、機械特性を測定するために規定されたプロトコルによって求めることができ、ＡＳＴＭ−Ｄ６３８、ＡＳＴＭ−Ｄ４１２、下記の実施例２に記載の試験ガイドラインに準拠して求められる。
【００１２】
[0015]「吸水率」は、固体ポリマーフィルムによって吸着される水の尺度である。固体ポリマーフィルムの吸水率を測定する方法は、実施例３において与えられる。
[0016]「官能スコア」は、毛髪固定剤の性能によって求められる。詳しくは、組成物が適用された毛束を９０秒間ブロー乾燥する。毛束はデュプリケートで調製し、ランダムにブラインドにし、ブラインド条件下で訓練された官能分析者により−２〜２のスケールで自然な感触及び全体的な官能特性について評価する。官能分析者は、毛髪の官能特性を評価する有意に長期の経験を有する、免許を受けたヘアスタイリスト及び化粧品科学者である。官能分析者は、完全に望ましくないとみなされる毛束に−２のスコア、完全に柔らかく、自然な感触及び外観の毛髪に＋２のスコア、及びこれら２つの極値の間の中間スコアを割り当てる。
【００１３】
[0017]本明細書中で使用される「毛髪の色を保持する」、「毛髪の色損失を減少させる」、「染色された毛髪の色損失を減少させる」、又は同様の記載は、比色法によって測定して、本発明の組成物で処理した染色された試料における毛髪の色損失に起因する全色変化（Δｅ）または全彩度変化（ΔＣ）が、染色したが本発明の組成物で処理していない毛髪における全色変化（ΔＥ）又は全彩度変化（ΔＣ）より少ないことを意味する。
【００１４】
２．選択指標(Selection Markers)：
[0018]本発明においては、染色した毛髪（例えば人間の毛髪）における色損失を減少させることができる化粧品組成物（例えば、ヘア製品）をもたらすことが見出されたＷＢＰＵ特性の特定の組み合わせが提供される。これらの特性としては、例えば、幾つかの機械特性の組み合わせ、幾つかの化学特性の組み合わせ、又は機械特性及び化学特性の両方の組み合わせが挙げられる。
【００１５】
ヤング率、破断伸び、及び吸水率：
[0019]本明細書に記載される機械特性の組み合わせは、ヤング率（例えば１５０ＭＰａより高い）、破断伸び（例えば約１５％〜約３００％）、及び疎水性（例えば１０％未満の吸水率）を含む。
【００１６】
[0020]一形態においては、カチオン性ポリウレタンのヤング率は約１５０ＭＰａより高い。例えば、本発明の組成物中のカチオン性ポリウレタンのヤング率は、約１６０ＭＰａより高く、約１７０ＭＰａより高く、約１８０ＭＰａより高く、約１９０ＭＰａより高く、約２００ＭＰａより高く、約２１０ＭＰａより高く、約２２０ＭＰａより高く、約２３０ＭＰａより高く、約２４０ＭＰａより高く、約２５０ＭＰａより高く、約２６０ＭＰａより高く、約２７０ＭＰａより高く、約２８０ＭＰａより高く、約２９０ＭＰａより高く、約３００ＭＰａより高く、約３１０ＭＰａより高く、約３２０ＭＰａより高く、約３３０ＭＰａより高く、約３４０ＭＰａより高く、約３５０ＭＰａより高く、約３６０ＭＰａより高く、約３７０ＭＰａより高く、約３８０ＭＰａより高く、約３９０ＭＰａより高く、約４００ＭＰａより高く、約４１０ＭＰａより高く、約４２０ＭＰａより高く、約４３０ＭＰａより高く、約４４０ＭＰａより高く、約４５０ＭＰａより高く、約４６０ＭＰａより高く、約４７０ＭＰａより高く、約４８０ＭＰａより高く、約４９０ＭＰａより高く、約５００ＭＰａより高く、約５１０ＭＰａより高く、約５２０ＭＰａより高く、約５３０ＭＰａより高く、約５４０ＭＰａより高く、又は５５０ＭＰａより高くてよい。他の形態においては、カチオン性ポリウレタンのヤング率は、約１５０ＭＰａ〜約５００ＭＰａである。例えば、本発明の組成物中のカチオン性ポリウレタンのヤング率は、約１５０ＭＰａ〜約４００ＭＰａ、約１５０ＭＰａ〜約３５０ＭＰａ、約１７０ＭＰａ〜約３９０ＭＰａ、約１８０ＭＰａ〜約３２０ＭＰａ、約１９０ＭＰａ〜約３００ＭＰａ、約２００ＭＰａ〜約２９０ＭＰａ、又は約２１０ＭＰａ〜約２８０ＭＰａであってよい。
【００１７】
[0021]一形態においては、カチオン性ポリウレタンの破断伸びは、約１５％〜約３００％である。例えば、本発明の組成物中のカチオン性ポリウレタンの破断伸びは、約２０％〜約３００％、約２５％〜約３００％、約４０％〜約２８０％、約１００％〜約２８０％、約１００％〜約２５０％、約１５０％〜約２５０％、約２００％〜約２５０％、約２１０％〜約２５０％、約３０％〜約１５０％、約１５％〜約１５０％、約１５０％〜約３００％、約５０％〜約２５０％；約７５％〜約２２５％、又は約１００％〜約２００％であってよい。破断伸びは、場合により、上記の段落で記載したヤング率値の１以上、又は本明細書の残りの部分で記載するヤング率値の任意の１つと組み合わさっていてよい。
【００１８】
[0022]一形態においては、カチオン性ポリウレタンの吸水率は、約１０％未満である。例えば、本発明の組成物中のカチオン性ポリウレタンの吸水率は、約９．５％未満、約９％未満、約８．５％未満、約８％未満、約７．５％未満、約７％未満、約６．５％未満、約６％未満、約５．５％未満、約５％未満、約４．５％未満、約４％未満、約３．５％未満、約３％未満、約２．５％未満、約２％未満、約１．５％未満、約１％未満、約０．５％未満であってよく、又は約０％である。一形態においては、本発明の組成物中のカチオン性ポリウレタンの吸水率は、約０％〜約１０％である。例えば、吸水率は、約０％〜約８％、約２％〜約８％、又は約３％〜約７％であってよい。吸水率は、上記の段落又は本明細書の残りの部分で記載した１以上のヤング率値、１以上の破断伸び値、又は両方と組み合わさっていてよい。
【００１９】
[0023]下記の実施例のセクションにおいて示されるように、上記記載のヤング率、破断伸び、及び吸水率を有するカチオン性ポリウレタンは、例えば化学的手段によって染色された毛髪における色損失を最小にする。
【００２０】
３.使用方法：
[0024]染色された人間の毛髪における毛髪の色を保持する方法であって、１５０ＭＰａより高いヤング率、約１５％〜約３００％の破断伸び、及び１０％未満の吸水率を有するカチオン性ポリウレタンを含む組成物を毛髪に適用することを含む上記方法。また、染色された人間の毛髪における毛髪の色を保持する方法であって、１５０ＭＰａより高いヤング率、約１５％〜約３００％の破断伸び、及び１０％未満の吸水率を有するカチオン性ポリウレタン；中和剤；及びオイルから実質的に構成される組成物を毛髪に適用することを含む上記方法も提供される。
【００２１】
[0025]幾つかの形態においては、提供される方法におけるカチオン性ポリウレタンは、式：［Ｗ、Ｖ、Ｙ、及びＺ］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｘは中和イオンであり；Ｗの分子量は約１，０００ｇ／モルであり；Ｖ：Ｗのモル比は約１：０．１８〜約１：０．３２であり；Ｖ：Ｙのモル比は約１：０．２４〜約１：０．７２であり；Ｖ：Ｚのモル比は１：０．０８〜約１：０．４７である）の塩である。１つの別の形態においては、提供される方法におけるカチオン性ポリウレタンは、式：［Ｗ、Ｖ、Ｙ、及びＺ］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｘは中和イオンであり；Ｗの分子量は約２，０００ｇ／モルであり；Ｖ：Ｗのモル比は１：０．０８〜約１：０．１８であり；Ｖ：Ｙのモル比は１：０．３６〜約１：０．８２であり；Ｖ：Ｚのモル比は１：０．０８〜約１：０．４９である）の塩である。別の形態においては、提供される方法におけるカチオン性ポリウレタンは、式：［Ｗ、Ｖ、Ｙ、及びＺ］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｘは中和イオンであり；Ｗの分子量は約３，０００ｇ／モルであり；Ｖ：Ｗのモル比は１：０．０５〜約１：０．１３であり；Ｖ：Ｙのモル比は１：０．４〜約１：０．８５であり；Ｖ：Ｚのモル比は、１：０．０８〜約１：０．４９である）の塩である。
【００２２】
[0026]１つの別の形態においては、提供される方法におけるカチオン性ポリウレタンは、式：［Ｗ、Ｖ、Ｙ、Ｚ、及びＺ１］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｚ１はエトキシル化ポリオールモノマーから形成される生成物であり；Ｘは中和イオンであり；Ｗの分子量は約１，０００ｇ／モルであり；Ｖ：Ｗのモル比は１：０．１９〜約１：０．３３であり；Ｖ：Ｙのモル比は１：０．１９〜約１：０．７であり；Ｖ：Ｚのモル比は１：０．０８〜約１：０．４９であり；Ｖ：Ｚ１のモル比は、１：０〜約１：０．０３である）の塩である。別の形態においては、提供される組成物中のカチオン性ポリウレタンは、式：［Ｗ、Ｖ、Ｙ、Ｚ、及びＺ１］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｚ１はエトキシル化ポリオールモノマーから形成される生成物であり；Ｘは中和イオンであり；Ｗの分子量は約２，０００ｇ／モルであり；Ｖ：Ｗのモル比は１：０．０９〜約１：０．１８であり；Ｖ：Ｙのモル比は１：０．３１〜約１：０．８であり；Ｖ：Ｚのモル比は１：０．０９〜約１：０．５１であり；Ｖ：Ｚ１のモル比は１：０〜約１：０．０３である）の塩である。別の形態においては、提供される方法におけるカチオン性ポリウレタンは、式：［Ｗ、Ｖ、Ｙ、Ｚ、及びＺ１］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｚ１はエトキシル化ポリオールモノマーから形成される生成物であり；Ｘは中和イオンであり；Ｗの分子量は約３，０００ｇ／モルであり；Ｖ：Ｗのモル比は１：０．０５〜約１：０．１３であり；Ｖ：Ｙのモル比は１：０．３６〜約１：０．８３であり；Ｖ：Ｚのモル比は１：０．０９〜約１：０．５２であり；Ｖ：Ｚ１のモル比は、１：０〜約１：０．０３である）の塩である。
【００２３】
[0027]別の形態においては、提供される方法におけるカチオン性ポリウレタンは、式：［Ｗ、Ｖ、Ｙ、Ｚ、及びＺ２］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｚ２はヒドロキシル化アルキル酸モノマーから形成される生成物であり；Ｘは中和イオンであり；Ｗの分子量は約１，０００ｇ／モルであり；Ｖ：Ｗのモル比は１：０．１９〜約１：０．３３であり；Ｖ：Ｙのモル比は１：０．１４〜約１：０．４４であり；Ｖ：Ｚのモル比は１：０．０８〜約１：０．４７であり；Ｖ：Ｚ２のモル比は、１：０．０５〜約１：０．３３である）の塩である。別の形態においては、提供される方法におけるカチオン性ポリウレタンは、式：［Ｗ、Ｖ、Ｙ、Ｚ、及びＺ２］Ｘ−（式中、Ｗはポリカーボネートポリオールモノマーから形成される生成物であり；Ｖはポリイソシアネートモノマーから形成される生成物であり；ＺはＣ１−８アルキルジオールモノマーから形成される生成物であり；Ｚ２はヒドロキシル化アルキル酸モノマーから形成される生成物であり；Ｘは中和イオンであり；Ｗの分子量は約２，０００ｇ／モルであり；Ｖ：Ｗのモル比は１：０．０９〜約１：０．１８であり；Ｖ：Ｙのモル比は１：０．２６〜約１：０．５３であり；Ｖ：Ｚのモル比は１：０．０９〜約１：０．４９であり；Ｖ：Ｚ２のモル比は１：０．０５〜約１：０．３５である）の塩である。別の形態においては、提供される方法におけるカチオン性ポリウレタンは、式：［Ｗ、Ｖ、Ｙ、Ｚ、及びＺ２］Ｘ−（式中、Ｗはポリカーボネートポリオールモノマーから形成される生成物であり；Ｖはポリイソシアネートモノマーから形成される生成物であり；ＹはＣ１−８アルキルジオールモノマーから形成される生成物であり；ＺはＣ１−８アミノアルキルジオールモノマーから形成される生成物であり；Ｚ２はヒドロキシル化アルキル酸モノマーから形成される生成物であり；Ｘは中和イオンであり；Ｗの分子量は約３，０００ｇ／モルであり；Ｖ：Ｗのモル比は１：０．０５〜約１：０．１３であり；Ｖ：Ｙのモル比は１：０．３〜約１：０．５６であり；Ｖ：Ｚのモル比は１：０．０９〜約１：０．５であり；Ｖ：Ｚ２のモル比は１：０．０５〜約１：０．３５である）の塩である。
【００２４】
[0028]更に別の形態においては、Ｖはイソホロンジイソシアネートモノマーから形成される生成物であり；Ｙは１，４−ブタンジオールモノマーから形成される生成物であり；Ｚは３−（ジメチルアミノ）−１，２−プロパンジオールモノマーから形成される生成物である。更に別の形態においては、提供される方法におけるカチオン性ポリウレタンは、次式： 
【００２５】
【化１】
2020533359.tif 000002
【００２６】
【化２】
2020533359.tif 000003
【００２７】
又は
【００２８】
【化３】
2020533359.tif 000004
【００２９】
（式中、ｎは６〜２１であり、ｍは１９〜３１である）の塩である。
[0029]幾つかの形態においては、提供される方法におけるカチオン性ポリウレタンは、ＰＵ−３６３、ＰＵ−３９９、ＰＵ−４００、ＰＵ−３７７、ＰＵ−４０４、ＰＵ−３７８、ＰＵ−３８３、ＰＵ−３９８、ＰＵ−４０１、ＰＵ−４０２、ＰＵ−４０３、ＰＵ−３８５、ＰＵ−３７６、ＰＵ−４０８、ＰＵ−４０９、ＰＵ−３９６、ＰＵ−４１３、ＰＵ−４１４、ＰＵ−３６２、及びＰＵ−３７２から選択される。別の形態においては、提供される方法におけるカチオン性ポリウレタンは、ＰＵ−３６２、ＰＵ−３７６、ＰＵ−３７７、ＰＵ−３７８、及びＰＵ−４０４から選択される。更に別の形態においては、提供される方法におけるカチオン性ポリウレタンは、ＰＵ−３６３、ＰＵ−３７７、及びＰＵ−３７８から選択される。
【００３０】
[0030]幾つかの形態において、提供される方法におけるカチオン性ポリウレタンは水中に分散される。
[0031]幾つかの形態においては、提供される方法におけるカチオン性ポリウレタンは粒子の形態である。
【００３１】
[0032]幾つかの形態においては、提供される方法におけるカチオン性ポリウレタンは、約２０〜約８０ｎｍの平均粒径を有する均一な粒子を含む。
[0033]幾つかの形態においては、提供される方法におけるカチオン性ポリウレタンは、約１００〜約３００ｎｍの平均粒径を有する二峰性又は多峰性の粒子を含む。
【００３２】
[0034]幾つかの形態においては、提供される方法におけるカチオン性ポリウレタンは、組成物の総重量を基準として２５％〜３５％の量で存在する。
[0035]幾つかの形態においては、提供される方法において記載される組成物は中和剤を更に含む。中和剤は、例えば、乳酸のような酸中和剤であってよい。幾つかの形態においては、中和剤：Ｃ１−８アミノアルキルジオールモノマーの比は約０．８〜約１．２である。
【００３３】
[0036]幾つかの形態においては、提供される方法において記載される組成物はオイルを更に含む。オイルは、鉱油、動物油、植物油、又は合成油から選択することができる。一形態においては、オイルはリノール酸又は複数の脂肪酸の混合物である。例としては、フレグランスオイル、皮膚軟化剤、モノテルペノイド、脂肪アルコール、脂肪酸、脂肪エステル、脂肪エーテル、フッ素化小分子（例えば、ペルフルオロメチルシクロペンタン、ペルフルオロペルヒドロフェナントレン、ペルフルオロ−１，３−ジメチルシクロヘキサン、ペルフルオロメチルデカリン、及びペルフルオロペルヒドロベンジルテトラリン）、及びこれらの混合物が挙げられるが、これらに限定されない。別の形態においては、オイルは、組成物の総重量を基準として約０．２〜約１．６５％の範囲の量で存在する。別の形態においては、オイルは、組成物の総重量を基準として約０．２〜約０．２５％の量で存在する。
【００３４】
[0037]本発明方法の一形態においては、組成物は、毛髪を染色する前、染色する間、又は染色した後に適用する。他の形態においては、組成物は、毛髪を染色する前、又は染色した後に適用する。更に他の形態においては、組成物は毛髪を染色した後に適用する。
【００３５】
[0038]本発明方法の一形態においては、本発明の組成物は水を用いて毛髪に適用する。
[0039]本発明方法の一形態においては、本発明の組成物は、毛髪に適用された場合、テクスチャ及び外観を変化させる。
【００３６】
[0040]本発明方法の一形態においては、本発明の組成物は、毛髪に適用された場合、ホールド性も改善し、即ち、所定のカール又はスタイルに成形された毛髪は長い時間そのカール又はスタイルを保持する。
【００３７】
[0041]本発明方法の一形態においては、本発明の組成物は、毛髪に適用された場合、十分なスタイラビリティも与え、即ち、毛髪に適用された組成物は、スタイルを形成及び維持するために十分な固さ及び柔軟性を提供する。
【００３８】
[0042]本発明方法の一形態においては、本発明の組成物は、毛髪に適用された場合、浮き毛を最小にもし、即ち、所定のカール又はスタイルに適合しない個々の毛髪繊維を最小にする。
【００３９】
[0043]本発明方法の一形態においては、本発明の組成物は、毛髪に適用された場合、カール形状を保持もし、即ち、所定のカールに成形された毛髪は長い時間そのカールを保持する。
【００４０】
[0044]本発明方法の一形態においては、本発明の組成物は、毛髪に適用された場合、ナチュラルカールの増強も与え、即ち、ナチュラルカールする傾向がある毛髪は、より鮮明でより散らばっていないカールパターンを示す。
【００４１】
[0045]本発明方法における組成物には、抗酸化剤を更に含ませることができる。好適であり得る抗酸化剤としては、アチェオイル、α−リポ酸、緑茶及び白茶、レチノール、ビタミンＣ、ビタミンＥ、ブチル化ヒドロキシトルエン、ブチル化ヒドロキシアニソール、コエンザイムＱ１０（ＣｏＱ−１０）、イソフラボン、ポリフェノール、クルクミン、ウコン、ポメグラネート、ローズマリー、グルタチオン、セレン、及び亜鉛が挙げられるが、これらに限定されない。
【００４２】
[0046]代表的な形態においては、毛髪を染色する前、染色する間、及び／又は染色した後に、有効量の本明細書に記載される組成物を、乾燥又は湿った毛髪上に噴霧又は塗布することができる。本明細書で使用される「有効量」とは、色の保護を与えるのに十分な量を意味する。
【００４３】
[0047]また、化粧品組成物の色保持性を求める方法であって、化粧品組成物及び少なくとも１種類のカラー染料を含む溶液に対して透析を行う工程；及び一定時間にわたって色損失を定量的に評価する工程；を含む上記方法も提供される。一形態においては、「一定時間にわたって色損失を定量的に評価する」とは、実施例４に記載の式、即ち式：
【００４４】
【化４】
2020533359.tif 000005
【００４５】
に従って、全色損失ΔＥ又は全彩度損失ΔＣを評価することを意味する。
[0048]一形態においては、透析を行う工程は、対象の毛髪染料を透析チューブ内に配置すること、及び次に毛髪染料を含む透析チューブを、対象の組成物を含むリザーバー浴内に配置することを含む。
【実施例】
【００４６】
実施例１.カチオン性水性ポリウレタンの化学組成：
[0049]主としてポリカーボネートジオール、１，４−ブタンジオール（ＢＤ）、イソホロンジイソシアネート（ＩＰＤＩ）、及び３−（ジメチルアミノ）−１，２−プロパンジオール（ＤＭＡＰＤ）を用いて、カチオン性水性ポリウレタンを合成し；選択的に、非イオン性連鎖延長剤のTegomer D3403（エトキシル化ポリエーテル−１，３−ジオール）及び２，２−ビス（ヒドロキシメチル）酪酸（ＤＭＢＡ）を、それぞれカチオン性水性ポリウレタン中に導入して所望の物理特性を達成した。弱酸の乳酸を中和剤として使用した。各モノマーについて、ＮＣＯに対するモル比を表１に示す。更に、有益なオイルをカチオン性水性ポリウレタン中に導入して、改善された官能特性を提供することもできた。
【００４７】
【表１】
2020533359.tif 000006
【００４８】
[0050]全体として、本発明のカチオン性水性ポリウレタンは、本明細書で規定する最適の物理特性：（１）＞１５０ＭＰａのヤング率、（２）１５％〜３００％の破断伸び、及び（３）（ａ）添加剤を含まないＷＢＰＵについては１０％未満、（ｂ）添加剤を含むＷＢＰＵについては８％未満の吸水率を有していた。表２を参照。
【００４９】
【表２】
2020533359.tif 000007
【００５０】
[0051]カチオン性水性ポリウレタンの粒径及び分布は、２つのタイプに分けることができる。化学組成によって、１つのタイプのカチオン性水性ポリウレタンは、均一な粒径分布を示し、平均粒径は約２０〜約８０ｎｍの範囲であった。他のタイプのカチオン性水性ポリウレタンは、１００〜約３００ｎｍの範囲の平均粒径、及び粒径の大きな標準偏差によって示されるように、大きな粒径及び二峰性／多峰性の粒径分布を示した。表３を参照。
【００５１】
【表３】
2020533359.tif 000008
【００５２】
実施例２.機械的性能：
[0052]ヤング率は、一軸の引張又は圧縮下にある際に長さの変化に耐える材料の能力の尺度である。より高いヤング率は、通常は材料がより剛性であることを示す。破断伸び（破断歪みとしても知られている）は、試験片の破断後の変化した長さと初期長さとの間の比である。より高い破断伸びは、材料が破断に抵抗する能力を表す。
【００５３】
[0053]本明細書に開示されるポリウレタンの幾つかについてのヤング率及び破断伸びの、幾つかの市販のポリウレタン製品に対する比較を行った。ヤング率及び破断伸びは、機械特性を測定するために規定されたプロトコルによって求めることができ、ＡＳＴＭ−Ｄ６３８、ＡＳＴＭ−Ｄ４１２、試験ガイドラインに準拠して求められる。詳しくは、以下のプロトコルを使用して、ポリウレタンの乾燥フィルムのヤング率及び破断伸び（又は極限伸び）を求めることができる。試験は、完了するまで試料当たり約１０〜２０分を必要とする。
【００５４】
[0054]材料：
・＞２５ｇのポリウレタン水性分散液；
・テフロン（登録商標）シート上に彫付された試料あたり１個の清浄な長方形の型（２ｍｍ×２０ｍｍ×４５ｍｍ）；
・１枚の清浄なカミソリ刃；
・スコッチテープ；
・伸長グリップ形状体を装備した汎用試験機。
【００５５】
[0055]試料の調製：
１.それぞれのストック溶液から１０重量％のＷＢＰＵ溶液２５ｇを調製する。
２.２．５ｍＬの調製した溶液を、それぞれの型（２ｍｍ×２０ｍｍ×４５ｍｍ）内に適用し、２日間乾燥させて、ＷＢＰＵフィルムを与える。
【００５６】
３.乾燥した後、スパチュラを用いてフィルムを型から取り出す。
４.カミソリ刃を使用して角を切断し、幅約１５ｍｍ、厚さ約１５０〜３００ミクロンのフィルムを得る。フィルムに気泡がないことを確認する。
【００５７】
５.試験フィルムにラベルを付ける。
６.試料あたり４枚のテープ（２０ｍｍ）を切断し、それらを試料片の両側に接着させ、グリップ内における試料の保持性を改善するためにドッグボーン形状の試料を作製する。調製した試験フィルムをデシケーターに１〜２時間保存してそれらを完全に乾燥させる。試験のために、デシケーターから一度に１つの試料を取り出す。
【００５８】
[0056]試料の試験：
１.汎用試験機について登録されている荷重を平衡にして０ニュートンの読み値になるようにする。
【００５９】
２.キャリパを使用して、上部及び下部の伸長グリップ形状体の間の距離を２０ｍｍに設定する。
３.試料を伸長グリップ内に取り付け、しっかりと固定し、スコッチテープが見えないようにし、試料が両方の垂直面内で可能な限り垂直に近いようにする。
【００６０】
４.２〜５Ｎの力が記録されるまで形状体を離すことによって、試料をわずかに延伸する。
５.１００ｍｍ／分の速度で汎用試験機において引張試験運転を開始し、試料が破断したら試験を停止する。
【００６１】
６.破断伸びは、材料が破断する時点の伸びにおいて計算される。
７.ヤング率は、＞０．９９のＲ値を用いてその領域への線形フィットの勾配を計算することによって、変形の最初の弾性部分の間のモジュラスとして計算される。
【００６２】
（ａ）低いモジュラス及び高い伸び（Avalure UR 450（ＰＰＧ−１７／ＩＰＤＩ／ＤＭＰＡコポリマー）、C1004（ポリウレタン−３５）、Polyderm PE/PA ED（ポリウレタン−５８）、Polyderm PE/PA（ポリウレタン−１８））：これは劣ったカールホールド性をもたらす（例えば、ホールド性は一時的、一過性、又は長持ちしない）；又は
（ｂ）高いモジュラス及び低い伸び（DynamX（ポリウレタン−１４及びＡＭＰ−アクリレートコポリマー）、DynamX/H2O（ポリウレタン−１４及びＡＭＰ−アクリレートコポリマー／水）、Luviset PUR（ポリウレタン−１)：これは操作後に低い性能を有する脆性な材料をもたらす（例えば、樹脂が脆性であるか、又は破断する）。
【００６３】
実施例３.ポリウレタンの疎水性／吸水率：
[0057]ＷＢＰＵ乾燥フィルムの高湿度環境下での吸水特性は、それらの長期間持続するホールド性能に関連していた。したがって、ＷＢＰＵ乾燥フィルムの予測的なin vitro評価及びin vivo評価を可能にするためには、かかる吸水特性を再現可能に且つ正確に評価できることが重要である。高湿度環境下でのＷＢＰＵ乾燥フィルムの吸水能力を求めるために、以下のプロトコルを使用することができる。試験は、完了するまで試料セットあたり約２〜３日を必要とする。
【００６４】
[0058]材料
・＞１５ｇのＷＢＰＵ溶液。
・試料あたり１個の清浄な細胞培養ペトリ皿（直径６０ｍｍ×高さ１５ｍｍ）。
【００６５】
・温度及び相対湿度（ＲＨ）を制御する柔軟性を有する湿度チャンバ。
[0059]試料の試験：
１.それぞれのストック溶液から、１０重量％のＷＢＰＵ溶液１５ｇを調製する。
【００６６】
２．それぞれの試料について細胞培養ペトリ皿にラベルを付け、それらの空の重量（Ｗｐｄ）を測定する。
３．調製した溶液４ｍＬをそれぞれのペトリ皿に適用する（ＷＢＰＵあたり３つの試料であり、湿度チャンバー内において２５℃及び５０％ＲＨで２０時間平衡化させる）。
【００６７】
４．平衡化後、試料の重量（Ｗｉ）を測定して、記録する。
５．試料を２５℃及び９０％ＲＨの湿度チャンバーに配置し、２０時間高湿度に平衡化させる。
【００６８】
６．最終試料重量（Ｗｆ）を測定して、記録する。
[0060]試料の分析：
次式を用いて吸水率（％）を計算する。
【００６９】
【化５】
2020533359.tif 000009
【００７０】
実施例４.染料の保持：
[0061]本明細書に開示されるポリウレタンの存在下で失われた毛髪染料についての比色データを収集し、幾つかの市販の色保護剤樹脂中で失われた毛髪染料と比較した。色損失は、各試料についてのＬ＊、ａ＊、およびｂ＊値（白／黒スケール（Ｌ＊）、赤／緑スケール（ａ＊）、および青／黄スケール（ｂ＊）上で試料の色を示すように割り当てることができる数値である）の変化を評価することによって求められる。色損失を求めるために使用したプロトコルは、下記の一般手順に従って比色計を使用して集めた。試験は、完了までに試料あたり約５分を必要とする。
【００７１】
１.純白の較正標準試料への比色計の較正を行う。
２.溶液を分析するために、溶液を含むシンチレーションバイアルを比色計の試料台上に配置し、Ｌ＊、ａ＊、及びｂ＊値を記録する。
【００７２】
３.対象の全ての試料について繰り返す。
４.全色損失ΔＥを、下式に従って計算する：
【００７３】
【化６】
2020533359.tif 000010
【００７４】
（式中、Ｌｘは対象のＬ＊値であり、Ｌ０は当初のＬ＊値であり；
ａｘは対象のａ＊値であり、ａ０は当初のａ＊値であり；
ｂｘは対象のｂ＊値であり、ｂ０は当初のｂ＊値である）
５.全彩度損失ΔＣを、下式に従って計算する：
【００７５】
【化７】
2020533359.tif 000011
【００７６】
（式中、ａｘは対象のａ＊値であり、ａ０は当初のａ＊値であり；
ｂｘは対象のｂ＊値であり、ｂ０は当初のｂ＊値である）
[0062]本発明のカチオン性ポリウレタンは、種々のポリマー系において色素損失を最小にし、したがって着色処理された毛髪からの色素損失を遅延させるか又は防止するのに十分な特性を含むことが見出された。ここでは、色保持の評価のための新規な方法である透析を用いて、カチオン性ＷＢＰＵについて得られたin vitro及びin vivo色保護の結果をモデル化した。それぞれの透析実験において、対象の毛髪染料（１５ｇ）を、毛髪ケラチンのような生体材料の細孔サイズを模倣する０．５〜１ｋＤａの細孔サイズを有する透析チューブ内に懸濁した。次に、透析チューブを、カチオン性ＷＢＰＵ又は市販の色保護剤樹脂のような対象の樹脂を含む大きなリザーバー浴（３００ｇ）内に浸漬した。１つの実験においては、赤色の毛髪染料を含む透析チューブ試料を調製し、次に０．８重量％のカチオン性ＷＢＰＵ、又は０．８重量％のMerquat（登録商標）2003PR及びMerquat（登録商標）100のいずれかの中に浸漬した。異なる時点で採取したリザーバーの試料は、カチオン性ＷＢＰＵの存在下での透析チューブからは、Merquat混合物と比較して少ない毛髪染料が失われることを視覚的に示す（図１ａ）。結果を、リザーバーに失われた染料の定量的比色評価によって確認した（図１ｂ）。別の実験では、赤色の毛髪染料を含む透析チューブ試料を調製し、次に５重量％のカチオン性ＷＢＰＵ、又は５重量％のN-DurHance（登録商標）A-1000のいずれかの中に浸漬した。異なる時点で採取したリザーバーの試料は、カチオン性ＷＢＰＵの存在下での透析チューブからは、N-DurHance（登録商標）A-1000と比較して少ない毛髪染料が失われることを視覚的に示す（図１ｃ）。結果は、リザーバーに失われた染料の定量的比色評価によって確認した（図１ｄ）。
【００７７】
[0063]通常の染料洗浄を模倣する制御されたin vitro実験中において、赤色の毛髪染料で染色された毛束を、カチオン性ポリウレタン又はN-DurHance（登録商標）A-1000のいずれかを含む溶液で処理した。予め赤色の毛髪染料で染色した１．５ｇの毛束を、５％のカチオン性ＷＢＰＵ又はN-DurHance（登録商標）A-1000の溶液０．５ｇで被覆し、３０秒間静置した後、５０ｍＬのＤＩ水のジャー内に１０回浸漬した。カチオン性ＷＢＰＵの処理は、一般的な色保護ポリマーのN-DurHance（登録商標）A-1000（右側）と比較して、遙かに少ない色素損失をもたらした（左側）。図２ａ及び２ｂを参照。結果は、カチオン性ＷＢＰＵを含む洗浄溶液が、N-DurHance（登録商標）A-1000毛束溶液と比較して最小の染料損失をもたらすことを明確に示す。
【００７８】
[0064]図３は、毛髪を新たに染色した消費者が、彼らの頭部の一方の側に本発明のカチオン性ポリウレタンを含む配合物を用いる長時間の洗浄及びコンディショニングを受け、彼らの頭部の他方の側に本発明のカチオン性ポリウレタンを有さない配合物を用いる長時間の洗浄及びコンディショニングを受けたin vivo実験からの色損失データを示す。比色データは、ΔＥによって示されるように、カチオン性ＷＢＰＵを含む処理を使用した場合には、１１日間の洗浄にわたる色損失が減少することを示す。訓練された官能評価者によるブラインドテストでは、カチオン性ＷＢＰＵを含む処理を使用した場合に、不利な視覚的又は官能的効果が観察されなかったと決定された。
【００７９】
[0065]本出願全体を通して引用される全ての参考文献（文献、発行特許、公開特許出願、及び同時係属中の特許出願を含む）の内容は、参照によりその全体が本明細書中にに明示的に組み込まれる。他に定義されていない限りにおいて、本明細書において使用されるすべての技術用語及び科学用語は、当業者に一般に知られている意味と合致する。
【図１−１】
2020533359.tif 000015
【図１−２】
2020533359.tif 000016
【図２】
2020533359.tif 000017
【図３】
2020533359.tif 000018
【国際調査報告】
2020533359.tif 000019
2020533359.tif 000020
2020533359.tif 000021
2020533359.tif 000022
2020533359.tif 000023